"式Photo1-LG-Photo2を有する分解性カップリング剤であって、式中、Photo1およびPhoto2は、独立して、少なくとも1個の光反応性基を表わし、LGは、少なくとも1個のケイ素原子または少なくとも1個のリン原子を含む連結基を表わし、前記分解性カップリング剤は、少なくとも1個の光反応性基と前記連結基との間に共有結合を含み、少なくとも1個の光反応性基と前記連結基との間の前記共有結合は、少なくとも1個のヘテロ原子によって中断されている、分解性カップリング剤。少なくとも1個のヘテロ原子が、酸素、窒素、硫黄、セレンまたはそれらの組み合わせから選択される、請求項1または2に記載の分解性カップリング剤。少なくとも1個の光反応性基、ヘテロ原子および連結基が、エーテルを形成する、請求項1または2に記載の分解性カップリング剤。少なくとも1個の光反応性基、ヘテロ原子および連結基が、アミンを形成する、請求項1に記載の分解性カップリング剤。第1のアミンにより第1の連結基に結合されている第1の光反応性基と、前記第1のアミンにより前記第1のカップリング剤および前記第1の光反応性基に結合されている第2の光反応性基とを含む、請求項4に記載の分解性カップリング剤。第2のアミンにより前記第1の連結基に結合されている第3の光反応性基をさらに含む、請求項5に記載の分解性カップリング剤。前記第2のアミンにより前記第1のカップリング剤および前記第3の光反応性基に結合されている第4の光反応性基をさらに含む、請求項6に記載の分解性カップリング剤。前記連結基が、少なくとも2個の光反応性基に共有結合されている1個のケイ素原子を含む、請求項1~7のいずれか一項に記載の分解性カップリング剤。前記連結基が、少なくとも2個のケイ素原子を含む、請求項1~7のいずれか一項に記載の分解性カップリング剤。前記連結基が、式Si-Y-Siで表わされ得、式中、Yは、無し、アミン、エーテル、直鎖もしくは分岐のC1~C10アルキル、またはそれらの組み合わせであるリンカーを表わす、請求項9に記載の分解性カップリング剤。基:a式中、Photo1およびPhoto2は、独立して、光反応性基を表わし;nは、1~10の間の整数であり;R1~R4は、独立して、環状、直鎖もしくは分岐であるか、飽和もしくは不飽和であるか、芳香族もしくはヘテロ芳香族であるか、光反応性基であるか、ヒドロキシルもしくはその塩であるか、またはそれらの組み合わせである;b式中、Photo1およびPhoto2は、独立して、1個以上の光反応性基を表わし;R1およびR2は、独立して、環状、直鎖もしくは分岐の炭化水素であるか、飽和もしくは不飽和であるか、芳香族もしくはヘテロ芳香族であるか、光反応性基であるか、ヒドロキシルもしくはその塩であるか、またはそれらの組み合わせである;c式中、Photo1およびPhoto2は、独立して、1個以上の光反応性基を表わし、Rは、アルキル、アリール、光反応性基、ヒドロキシルもしくはその塩、またはそれらの組み合わせである;d式中、Photo1およびPhoto2は、独立して、光反応性基を表わし、Rは、環状、直鎖もしくは分岐の炭化水素であるか、飽和もしくは不飽和であるか、芳香族もしくはヘテロ芳香族であるか、光反応性基であるか、ヒドロキシルもしくはその塩であるか、またはそれらの組み合わせである;およびe式中、Photo1およびPhoto2は、独立して、光反応性基を表わし、Yは、無し、アミン、エーテル、直鎖もしくは分岐のC1~C10アルキル、またはそれらの組み合わせであるリンカーを表わし;R1およびR2は、独立して、光反応性基であるか、ヒドロキシルもしくはその塩であるか、環状、直鎖もしくは分岐の炭化水素であるか、飽和もしくは不飽和であるか、芳香族もしくはヘテロ芳香族であるか、またはそれらの組み合わせである;から選択される式を含む、請求項1に記載の分解性カップリング剤。R1~R4が、独立して、フェニル、メチル、エチル、イソプロピル、t-ブチル、アリールケトン、またはそれらの組み合わせである、請求項11aに記載の分解性カップリング剤。R1およびR2が、独立して、フェニル、メチル、エチル、イソプロピル、t-ブチル、またはそれらの組み合わせである、請求項11bに記載の分解性カップリング剤。Rが、環状、直鎖もしくは分岐の炭化水素であるか、飽和もしくは不飽和であるか、芳香族もしくはヘテロ芳香族であるか、またはそれらの組み合わせである、請求項11cに記載の分解性カップリング剤。a式中、R1、R2、R8およびR9は、任意の置換基substitutionであり;R3、R4、R6およびR7は、アルキル、アリール、またはそれらの組み合わせであり;R5は、任意の置換基であり;各Xは、独立して、O、N、Se、S、もしくはアルキル、またはそれらの組み合わせである;b式中、R1およびR5は、任意の置換基であり;R2およびR4は、OH以外の任意の置換基であり得;R3は、アルキル、アリール、またはそれらの組み合わせであり得;Xは、独立して、O、N、Se、S、アルキルまたはそれらの組み合わせである;c式中、R1、R2、R4およびR5は、任意の置換基であり;R3は、任意の置換基であり;各Xは、独立して、O、N、Se、S、アルキル、またはそれらの組み合わせであり得るから選択される式を含む、請求項1に記載の分解性カップリング剤。R1、R2、R8およびR9が、H、アルキル、ハロゲン化物、ヒドロキシル、アミンまたはそれらの組み合わせであり;R5が、O、アルキルまたはそれらの組み合わせである、請求項15aに記載の分解性カップリング剤。R1およびR5が、H、ハロゲン、アミン、ヒドロキシル、アルキルまたはそれらの組み合わせであり;R2およびR4が、H、アルキル、またはそれらの組み合わせである、請求項15bに記載の分解性カップリング剤。R1、R2、R4およびR5が、H、アルキル、ハロゲン、アミン、ヒドロキシル、またはそれらの組み合わせであり;R3が、O、アルキル、またはそれらの組み合わせである、請求項15cに記載の分解性カップリング剤。1個以上の光反応性基が、アリールケトンを含む、請求項1~14のいずれか一項に記載の分解性カップリング剤。1個以上の光反応性基が、ベンゾフェノンを含む、請求項15に記載の分解性カップリング剤。前記連結基が、少なくとも2個の光反応性基を含み、各光反応性基が、リン酸エステル結合またはリン酸アミド結合により前記連結基に共有結合されている、請求項1~14のいずれか一項に記載の分解性カップリング剤。前記連結基が、3個の光反応性基を含み、1個以上の光反応性基が、リン酸エステル結合またはリン酸アミド結合により前記連結基に共有結合されている、請求項1~14のいずれか一項に記載の分解性カップリング剤。前記連結基が、リン-酸素二重結合P=Oを有する少なくとも1個のリン原子を含み、少なくとも1個のリン原子に、少なくとも1個の光反応性基が結合されている、請求項1に記載の分解性カップリング剤。前記連結基が、リン-酸素二重結合P=Oを有する1個のリン原子を含み、前記リン原子に、3個の光反応性基が共有結合されている、請求項23に記載の分解性カップリング剤。前記連結基が、少なくとも2個のリン原子を含み、少なくとも1個のリン原子が、リン-酸素二重結合P=Oを含み、各リン原子に、少なくとも1個の光反応性基が共有結合されている、請求項23に記載の分解性カップリング剤。前記カップリング剤が、1個以上の光反応性基の活性化により、表面、標的分子、またはそれらの組み合わせへの共有結合が可能である、請求項1~25のいずれか一項に記載の分解性カップリング剤。いずれの光反応性基も、活性化されて前記表面または標的分子と共有結合を形成することが可能である、請求項1~25のいずれか一項に記載の分解性カップリング剤。前記カップリング剤が、水または酸の存在下で分解する、請求項1~25のいずれか一項に記載の分解性カップリング剤。支持体表面を前記表面に1個以上の潜伏性反応性基を付与するためにカップリング剤でコーティングする方法であって、a前記支持体表面を供給する工程と、b前記支持体表面に請求項1~28のいずれか一項に記載の分解性カップリング剤を塗布する工程と、c第1の光反応性基を活性化して前記カップリング剤を前記表面に結合させるのに適した条件下で、前記支持体表面上の前記カップリング剤を照射する工程であって、第2の光反応性種は前記支持体表面に結合していない状態のままでありかつ潜伏性反応性の状態に戻ることができる、工程とを包含する、方法。コーティングを有する支持体表面であって、前記コーティングは、請求項1~28のいずれか一項に記載の分解性カップリング剤により前記表面に結合されているポリマー層を含み、前記カップリング剤の第1の光反応性基は、前記支持体表面の存在下で活性化されると前記カップリング剤を前記支持体表面に結合させることができるものであり、前記カップリング剤の第2の光反応性基は、コーティング剤の存在下で活性化されると前記コーティングを前記表面に結合させることができるものである、支持体表面。疎水性ポリマーコーティングを含む、請求項30に記載の支持体表面。親水性ポリマーコーティングを含む、請求項30に記載の支持体表面。前記カップリング剤は、前記カップリング剤が経時的に分解するにつれて、前記ポリマーコーティングを医療デバイスから解放する、請求項30に記載の支持体表面。医療デバイスおよびポリマーコーティングを含む、コーティングされた医療デバイスであって、前記コーティングは、請求項1~28のいずれか一項に記載の分解性カップリング剤により前記医療デバイスに結合されている、コーティングされた医療デバイス。本明細書には、式Photo1-LG-Photo2を有する分解性カップリング剤であって、式中、Photo1およびPhoto2は、独立して、少なくとも1個の光反応性基を表わし、LGは、連結基を表わす、分解性カップリング剤が開示される。1つの実施形態において、1個以上の光反応性基は、アリールケトンを含む。より特定の実施形態において、1個以上の光反応性基は、ベンゾフェノンを含む。1つの実施形態において、連結基は、1個以上のケイ素原子または1個以上のリン原子を含み、各光反応性基は、独立して、少なくとも1個のヘテロ原子を含む共有結合によりその連結基に結合されている。1つの実施形態において、少なくとも1個のヘテロ原子は、酸素、窒素、セレン、硫黄、またはそれらの組み合わせから選択される。1つの実施形態において、少なくとも1個の光反応性基、ヘテロ原子および連結基は、エーテルまたはアミンを形成する。より特定の実施形態において、連結基は、少なくとも2個の光反応性基に共有結合されている1個のケイ素原子を含む。別の実施形態において、連結基は、少なくとも2個のケイ素原子を含む。別の実施形態において、連結基は、式Si-Y-Siを有しており、式中、Yは、無し、アミン、エーテル、直鎖もしくは分岐のC1~C10アルキル、またはそれらの組み合わせであり得るリンカーを表わす。1つの実施形態において、Yは、O、CH2、OCH2CH2OおよびOCH2CH2On式中、nは、1~5の間、1~10の間、1~15の間、1~20の間、1~25の間、または1~30の間の整数であるから選択される。別の実施形態において、連結基は、1個以上のリン酸エステル結合および/または1個以上のリン酸アミド結合を含み、1個以上のリン酸エステル結合および/または1個以上のリン酸アミド結合は、連結基が少なくとも2個の光反応性基を含むこととなるように、少なくとも1個の光反応性基と共有結合を形成する。1つの実施形態において、連結基は、3個の光反応性基に共有結合されており、各光反応性基は、リン酸エステル結合またはリン酸アミド結合によりその連結基に共有結合されている。別の実施形態において、連結基は、リン-酸素二重結合P=Oを有する少なくとも1個のリン原子を含み、少なくとも1個のリン原子に、少なくとも1個の光反応性基が結合されている。さらに別の実施形態において、連結基は、リン-酸素二重結合P=Oを有する1個のリン原子を含み、そのリン原子に、少なくとも2個または3個の光反応性基が共有結合されている。別の実施形態において、連結基は、少なくとも2個のリン原子を含み、少なくとも1個のリン原子は、リン-酸素二重結合P=Oを含み、各リン原子に、少なくとも1個または少なくとも2個の光反応性基が共有結合されている。1つの実施形態によれば、分解性カップリング剤は、1個以上の光反応性基の活性化により、表面、標的分子、またはそれらの組み合わせへの共有結合が可能である。さらに、支持体表面をその表面に潜伏性反応性基を付与するためにカップリング剤でコーティングする方法も、提供される。1つの実施形態において、当該方法は、支持体表面を供給する工程と、支持体表面に分解性カップリング剤を塗布する工程と、第1の光反応性基を活性化してカップリング剤をその表面に結合させるのに適した条件下で支持体表面上のカップリング剤を照射する工程であって第2の光反応性種は支持体表面に結合していない状態のままでありかつ潜伏性反応性の状態に戻ることができる工程とを包含する。また、コーティングを有する支持体表面であって、コーティングは、分解性カップリング剤により当該表面に結合されているポリマー層を含み、カップリング剤の第1の光反応性基は、支持体表面の存在下で活性化されるとカップリング剤を支持体表面に結合させることができるものであり、カップリング剤の第2の光反応性基は、コーティング剤の存在下で活性化されるとコーティングを当該表面に結合させることができるものである、支持体表面も提供される。本明細書には、医療デバイスおよびポリマーコーティングを含む組み合せであって、そのコーティングは、分解性カップリング剤により医療デバイスに結合されている、組み合せもまた記載される。本概要は、本出願の教示の一部の概説であり、本主題を排他的または網羅的に扱うことが意図されるものではない。さらなる詳細は、発明を実施するための形態および添付の特許請求の範囲に見出される。他の態様は、いずれも限定的な意味に解釈されるべきものではなく、下記の発明を実施するための形態を読んで理解し、その一部を構成する図面を考慮すれば、当業者には明白であろう。本発明の範囲は、添付の特許請求の範囲およびその法的均等物によって規定される。本明細書には、分解性カップリング剤が記載される。当該分解性カップリング剤は、1個以上の光反応性基と連結基とを含み、各光反応性基は、独立して、分解可能な結合によりその連結基に結合されている。他の実施形態において、分解性カップリング剤は、2個以上の光反応性基を含む。さらに他の実施形態において、分解性カップリング剤は、3個以上の光反応性基を含む。1つの実施形態において、カップリング剤は、1個以上の光反応性基の活性化により、表面、標的分子、またはそれらの組み合わせへの共有結合が可能である。特に、当該カップリング剤のいずれの光反応性基も、活性化されて表面または標的分子と共有結合を形成することが可能であり得る。本明細書に記載されるカップリング剤は、経時的に分解し得るカップリング剤があることが望ましい用途に特に有用である。例えば、場合によっては、移植されるデバイス上に最初にある特性を有し経時的に異なる特性を有するような表面コーティングがあることが望ましいことがあり得る。そのような場合において、分解性カップリング剤は、移植されるデバイス上に、経時的に分解して1つ以上の異なる特性を有する表面または下塗を露出させるコーティングを塗布するために使用され得る。1つの実施形態において、カップリング剤は、疎水性コーティングを表面に結合させるために使用される。別の実施形態において、カップリング剤は、親水性コーティングを表面に結合させるために使用される。さらに別の実施形態において、分解性カップリング剤は、移植可能な医療デバイス上に、経時的に分解して疎水性の表面もしくは下塗を露出させる親水性コーティングまたは経時的に分解して親水性の表面もしくは下塗を露出させる疎水性コーティングを塗布するために使用される。場合によっては、表面コーティング中に1種以上の生物活性剤を含むことが望ましいことがあり得る。1つの実施形態において、カップリング剤は、1種以上の生物活性剤の送達のために使用され得る。例えば、カップリング剤は、薬物送達コーティングと組み合わせた使用に、特に紫外線への曝露に耐える例えば、依然として有効であることができる生物活性剤に関する使用に、好適であり得る。1つの実施形態において、カップリング剤の1個以上の光反応性基は、光重合のための開始剤として使用され得る。1つの実施形態において、カップリング剤は、インサイチュー重合が可能な組成物に関して使用される。1つの実施形態において、カップリング剤は、生体適合性の生分解性ポリマーフォームに関して使用され得る。1つの実施形態において、カップリング剤は、創傷例えば、深部または空洞創傷の処置のために使用される生分解性フォームに関して使用される。例えば、カップリング剤は、生体適合性モノマーまたはマクロマーを重合開始剤およびガス発生成分と組み合わせて使用して形成される生体適合性フォームに関して使用され得る。別の実施形態において、カップリング剤は、組織工学のための分解性移植片の生成において使用され得る。例えば、カップリング剤は、細胞接着および移動のための、ポリマー足場または細胞外マトリックスと呼ばれることもある、分解性三次元構造物を生成するために使用され得る。ポリマー足場は、組織および/または器官例えば、骨、軟骨、血管、嚢などの一部または全体の修復および/または置換のための組織工学技術に関して使用され得る。細胞播種ならびに細胞および栄養素の両方の拡散を容易にするための所望の気孔率および気孔径を有する足場を提供することに加えて、当該カップリング剤は、生分解性である。生分解性は、移植片が周囲の組織によって吸収され得、外科的除去の必要性が回避され得るような組織足場の開発において、多くの場合、重要な要素である。分解性カップリング剤上述したように、分解性カップリング剤は、連結基に結合されている1個以上の光反応性基を含む。分解性カップリング剤は、式Photo1-LG-Photo2により表わされ得、式中、Photo1およびPhoto2は、独立して、少なくとも1個の光反応性基を表わし、LGは、連結基を表わす。本明細書で使用される場合、用語連結基は、2個以上の分子を互いに連結させるように構成されている分子の部分または基であって、当該連結基は1つ以上の条件下で分解することが可能であるものをいう。1つの実施形態において、連結基は、少なくとも1個のケイ素原子を含む。別の実施形態において、連結基は、少なくとも1個のリン原子を含む。本明細書で使用される場合、用語分解性連結基は、ある分子を別の分子に連結させるように構成されている部分であって、当該連結基は1つ以上の条件下での開裂が可能であるものをいう。本明細書で使用される場合、用語生分解性は、生体システムにおける分解をいい、例えば、酵素的分解または加水分解を包含する。本明細書で使用される場合、用語分解性は、酵素的および非酵素的または化学的分解の両方を包含することに留意されるべきである。また、加水分解は、酸もしくは塩基の存在下または酸もしくは塩基なしで起こり得ることが理解される。1つの実施形態において、カップリング剤は、水溶性である。別の実施形態において、カップリング剤は、水溶性ではない。分解可能な結合を提供することに加えて、連結基は、スペーサーとして、例えばカップリング剤の光反応性基間の距離を増加させるために、機能し得る。例えば、場合によっては、光反応性基が支持体表面と共有結合を形成する能力を妨げ得るまたは重合のための光開始剤として機能することを妨げ得るであろう、光反応性基間に生じ得る立体障害を減少させるために、スペーサーを備えることが望ましいことがあり得る。本明細書に記載されるように、光反応性基間の距離を、例えば1個以上の光反応性基間の間隔を拡大または縮小させることによって、変化させることが可能である。本明細書に記載されるように、1個以上の光反応性基が、分解可能な結合により連結基に結合され得る。1つの実施形態において、光反応性基と連結基との間の分解可能な結合は、少なくとも1個のヘテロ原子酸素、窒素、セレン、硫黄またはそれらの組み合わせが挙げられるが、これらに限定されないを含む。1つの実施形態において、光反応性基、連結基およびヘテロ原子は、エーテルR1-O-R2式中、R1は光反応性基であり、R2は連結基であるを形成する。別の実施形態において、光反応性基、連結基およびヘテロ原子は、アミン式中、R1は光反応性基であり、R2は連結基であり、R3は水素、アリールもしくはアルキル、光反応性基、またはヒドロキシルもしくはその塩であるを形成する。1つの実施形態において、R3は、環状、直鎖もしくは分岐であるか、飽和もしくは不飽和であるか、芳香族もしくはヘテロ芳香族であるか、またはそれらの組み合わせである。エーテルおよび/またはアミン結合の安定性は、置換基の大きさ例えば、鎖長、分岐、嵩などによって影響され得る。例えば、より嵩高い置換基は、一般に、より安定な結合すなわち、水および/または酸の存在下で分解するのがより遅いカップリング剤をもたらす。1つの実施形態において、連結基は、1個以上のケイ素原子を含む。特定の実施形態において、連結基は、少なくとも2個の光反応性基に共有結合されている1個のケイ素原子を含むこれはモノシランと呼ばれ得る。別の実施形態において、連結基は、少なくとも2個のケイ素原子を含むこれはジシランと呼ばれ得る。1つの実施形態において、連結基は、式Si-Y-Siにより表わされ得、式中、Yは、無し例えば、連結基は直接のSi-Si結合を含む、アミン、エーテル、直鎖もしくは分岐のC1~C10アルキル、またはそれらの組み合わせであり得るリンカーを表わす。1つの実施形態において、Yは、O、CH2、OCH2CH2OおよびOCH2CH2On式中、nは、1~5の間、1~10の間、1~15の間、1~20の間、1~25の間、または1~30の間の整数であるから選択される。ジシランカップリング剤の1つの実施形態を以下に示す。式中、R1、R2、R8およびR9は、任意の置換基substitutionH、アルキル、ハロゲン化物、ヒドロキシル、アミン、またはそれらの組み合わせが挙げられるが、これらに限定されないであり得;R3、R4、R6およびR7は、アルキル、アリールまたはそれらの組み合わせであり得;R5は、任意の置換基O、アルキルまたはそれらの組み合わせが挙げられるが、これらに限定されないであり得;各Xは、独立して、O、N、Se、S、もしくはアルキル、またはそれらの組み合わせであり得る。1つの具体的な実施形態を以下に示す。1つの実施形態において、分解性カップリング剤は、式により表わされ得、式中、Photo1およびPhoto2は、独立して、1個以上の光反応性基を表わし、nは、1~10の間の整数であり、当該分解性カップリング剤は、少なくとも1個の光反応性基と連結基との間に共有結合を含み、少なくとも1個の光反応性基と連結基との間のその共有結合は、少なくとも1個のヘテロ原子により中断されている。一般に、2個のケイ素原子の間のより長い炭化水素鎖は、カップリング剤の柔軟性を高める傾向があり、かつ、互いからより遠く離れて位置するポリマーと光反応性基が反応し得るので、より短い炭素鎖を有するカップリング剤よりも多くの数のポリマーの間の架橋を促進し得る。上に示した式中、R1、R2、R3、R4は、独立して、アルキルまたはアリール環状、直鎖もしくは分岐であるか、飽和もしくは不飽和であるか、芳香族もしくはヘテロ芳香族であるか、またはそれらの組み合わせであるものが挙げられるが、これらに限定されないである。より特定の実施形態において、R1~R4は、独立して、フェニル、メチル、エチル、イソプロピル、t-ブチル、またはそれらの組み合わせである。別の実施形態において、R1~R4はまた、独立して、光反応性基であり得る。さらに別の実施形態において、R1~R4はまた、独立して、ヒドロキシルまたはその塩であり得る。1つの実施形態において、ヒドロキシル塩は、リチウム、ナトリウム、カリウム、またはそれらの組み合わせである対イオンを含む。別の実施形態において、カップリング剤は、式により表わされ得、式中、Photo1およびPhoto2は、独立して、1個以上の光反応性基を表わし、当該分解性カップリング剤は、少なくとも1個の光反応性基と連結基との間に共有結合を含み、少なくとも1個の光反応性基と連結基との間のその共有結合は、少なくとも1個のヘテロ原子により中断されており;R1およびR2は、独立して、アルキルまたはアリール環状、直鎖もしくは分岐であるか、飽和もしくは不飽和であるか、芳香族もしくはヘテロ芳香族であるか、またはそれらの組み合わせであるものが挙げられるが、これらに限定されないである。より特定の実施形態において、R1およびR2は、独立して、フェニル、メチル、エチル、イソプロピル、t-ブチル、またはそれらの組み合わせである。R1およびR2はまた、独立して、光反応性基であり得、当該分解性カップリング剤は、少なくとも1個の光反応性基と連結基との間に共有結合を含み、少なくとも1個の光反応性基と連結基との間のその共有結合は、少なくとも1個のヘテロ原子により中断されている;またはR1およびR2は、独立して、ヒドロキシルもしくはその塩であり得る。1つの実施形態において、ヒドロキシル塩は、リチウム、ナトリウム、カリウム、またはそれらの組み合わせである対イオンを含む。モノシランカップリング剤の1つの実施形態を以下に示す。式中、R1およびR5は、任意の置換基substitutionH、ハロゲン、アミン、ヒドロキシル、アルキル、またはそれらの組み合わせが挙げられるが、これらに限定されないであり得;R2およびR4は、OH以外の任意の置換基H、アルキルまたはそれらの組み合わせが挙げられるが、これらに限定されないであり得;R3は、アルキル、アリールまたはそれらの組み合わせ例えば、メチル、エチル、プロピル、イソプロピルおよびブチル、またはそれらの組み合わせが挙げられるであり得;Xは、独立して、O、N、Se、S、アルキルまたはそれらの組み合わせであり得る。別の実施形態において、連結基は、1個以上のリン原子を含む。1つの実施形態において、連結基は、1個のリン原子を含むこれはモノ-リン連結基とも呼ばれ得る。別の実施形態において、カップリング剤は、2個のリン原子を含むこれはビス-リン連結基とも呼ばれ得る。1つの実施形態において、連結基は、リン-酸素二重結合P=Oを有する少なくとも1個のリン原子を含み、そのリン原子に、少なくとも1個または2個の光反応性基が結合されている。別の実施形態において、連結基は、リン-酸素二重結合P=Oを有する1個のリン原子を含み、そのリン原子に、2個または3個の光反応性基が共有結合されている。別の実施形態において、連結基は、少なくとも2個のリン原子を含み、少なくとも1個のリン原子は、リン-酸素二重結合P=Oを含み、各リン原子に、少なくとも1個または2個の光反応性基が共有結合されている。より特定の実施形態において、カップリング剤は、式:により表わされ得、式中、Photo1およびPhoto2は、独立して、1個以上の光反応性基を表わし、当該分解性カップリング剤は、少なくとも1個の光反応性基と連結基との間に共有結合を含み、少なくとも1個の光反応性基と連結基との間のその共有結合は、少なくとも1個のヘテロ原子により中断されており、Rは、アルキルもしくはアリール、光反応性基、ヒドロキシルもしくはその塩、またはそれらの組み合わせである。1つの実施形態において、ヒドロキシル塩は、リチウム、ナトリウム、カリウム、またはそれらの組み合わせである対イオンを含む。より特定の実施形態において、Rは、環状、直鎖もしくは分岐であるか、飽和もしくは不飽和であるか、芳香族もしくはヘテロ芳香族であるか、またはそれらの組み合わせである。より特定の実施形態において、Rは、フェニル、メチル、エチル、イソプロピル、t-ブチル、またはそれらの組み合わせである。別の実施形態において、分解性カップリング剤は、式:により表わされ得、式中、Photo1およびPhoto2は、独立して、1個以上の光反応性基を表わし、当該分解性カップリング剤は、少なくとも1個の光反応性基と連結基との間に共有結合を含み、少なくとも1個の光反応性基と連結基との間のその共有結合は、少なくとも1個のヘテロ原子により中断されており、Rは、アルキルもしくはアリール、光反応性基ここで、この光反応性基と連結基との間の共有結合は、少なくとも1個のヘテロ原子により中断され得る、ヒドロキシルもしくはその塩、またはそれらの組み合わせである。1つの実施形態において、ヒドロキシル塩は、リチウム、ナトリウム、カリウム、またはそれらの組み合わせである対イオンを含む。より特定の実施形態において、Rは、環状、直鎖もしくは分岐であるか、飽和もしくは不飽和であるか、芳香族もしくはヘテロ芳香族であるか、またはそれらの組み合わせである。1つの実施形態において、Rは、フェニル、メチル、エチル、イソプロピル、t-ブチル、またはそれらの組み合わせである。別の実施形態において、分解性カップリング剤は、式:により表わされ得、式中、Photo1およびPhoto2は、独立して、1個以上の光反応性基を表わし、当該分解性カップリング剤は、少なくとも1個の光反応性基と連結基との間に共有結合を含み、少なくとも1個の光反応性基と連結基との間その共有結合は、少なくとも1個のヘテロ原子により中断されており;Yは、無しすなわち、存在しておらず、その結果、連結基は直接のP-P結合を含む、NもしくはO、直鎖もしくは分岐のC1~C10アルキル、またはそれらの組み合わせであり得るリンカーを表わし;R1およびR2は、独立して、アルキル、アリール、光反応性基ここで、この光反応性基と連結基との間の共有結合は、少なくとも1個のヘテロ原子により中断され得る、ヒドロキシルもしくはその塩、またはそれらの組み合わせである。1つの実施形態において、Yは、O、CH2、OCH2O、OCH2CH2OおよびOCH2CH2On式中、nは、1~5の間、1~10の間、1~15の間、1~20の間、1~25の間、または1~30の間の整数であるから選択される。1つの実施形態において、ヒドロキシル塩対イオンは、リチウム、ナトリウム、カリウム、またはそれらの組み合わせである。より特定の実施形態において、R1およびR2は、独立して、環状、直鎖もしくは分岐の炭化水素であるか、飽和もしくは不飽和であるか、芳香族もしくはヘテロ芳香族であるか、またはそれらの組み合わせである。1つの実施形態において、R1およびR2は、独立して、フェニル、メチル、エチル、イソプロピル、t-ブチル、またはそれらの組み合わせである。一般に、これらの2個のリン原子の間のより長い炭化水素鎖は、カップリング剤の柔軟性を高める傾向があり、かつ、互いからより遠く離れて位置するポリマーと反応性の光反応性基が反応し得るので、より短い炭素鎖を有するカップリング剤よりも多くの数のポリマーの間の架橋を促進し得る。1つの実施形態において、Yは、O、CH2、OCH2CH2OおよびOCH2CH2On式中、nは、1~5の間、1~10の間、1~15の間、1~20の間、1~25の間、または1~30の間の整数であるであり得る。1つの実施形態を以下に示す。式中、R1、R2、R4およびR5は、任意の置換基substitutionH、アルキル、ハロゲン、アミン、ヒドロキシル、またはそれらの組み合わせが挙げられるが、これらに限定されないであり得;R3は、任意の置換基O、アルキル、またはそれらの組み合わせが挙げられるが、これらに限定されないであり得;各Xは、独立して、O、N、Se、S、アルキル、またはそれらの組み合わせであり得る。1つの実施形態において、カップリング剤は、1個以上のリン酸エステル結合および1個以上のリン酸アミド結合を含み、式:により表わされ得、式中、XおよびX2は、独立して、O、N、Se、Sまたはアルキルであり;R1およびR2は、独立して、1個以上の光反応性基であり、X3は、O、N、Se、S、アルキルまたはアリールであり;R3は、アルキルまたはアリール環状、直鎖もしくは分岐であるか、飽和もしくは不飽和であるか、芳香族もしくはヘテロ芳香族であるか、またはそれらの組み合わせであるものが挙げられるが、これらに限定されないである。より特定の実施形態において、R3は、フェニル、メチル、エチル、イソプロピル、t-ブチル、またはそれらの組み合わせである。R3はまた、光反応性基またはヒドロキシルもしくはその塩であり得る。1つの実施形態において、ヒドロキシル塩対イオンは、リチウム、ナトリウム、カリウム、またはそれらの組み合わせである。1つの実施形態において、カップリング剤は、式により表わされ得るリン酸トリエステルtriphosphoresterを含み、式中、R1およびR2は、独立して、1個以上の光反応性基であり、R3は、アルキルまたはアリール環状、直鎖もしくは分岐であるか、飽和もしくは不飽和であるか、芳香族もしくはヘテロ芳香族であるか、またはそれらの組み合わせであるものが挙げられるが、これらに限定されないである。より特定の実施形態において、R3は、フェニル、メチル、エチル、イソプロピル、t-ブチル、またはそれらの組み合わせである。R3はまた、光反応性基もしくは水素、またはヒドロキシル塩であり得る。1つの実施形態において、ヒドロキシル塩対イオンは、リチウム、ナトリウム、カリウム、またはそれらの組み合わせである。一部の具体的な実施形態としては、以下のカップリング剤が挙げられる。aビス4-ベンゾイルフェニル水素ホスフェート:bナトリウムビス4-ベンゾイルフェニルホスフェート:cトリス4-ベンゾイルフェニルbenzyolphenylホスフェート:dテトラキス4-ベンゾイルフェニルメチレンビスホスホネート別の実施形態において、カップリング剤は、式により表わされ得るリン酸トリアミドtriphosphoramideを含み、式中、R1~R6は、独立して、光反応性基、ヒドロキシルもしくはその塩、アルキルもしくはアリール、またはそれらの組み合わせであり、R1~R6のうちの少なくとも2つは、独立して、光反応性基である。1つの実施形態において、ヒドロキシル塩対イオンは、リチウム、ナトリウム、カリウム、またはそれらの組み合わせである。より特定の実施形態において、R1~R6は、独立して、環状、直鎖もしくは分岐であるか、飽和もしくは不飽和であるか、芳香族もしくはヘテロ芳香族であるか、またはそれらの組み合わせである。より特定の実施形態において、R1~R6は、独立して、フェニル、メチル、エチル、イソプロピル、t-ブチル、またはそれらの組み合わせである。連結分子linkingelement分解性カップリング剤は、任意の適切な反応経路を使用して形成され得る。1つの実施形態において、分解性カップリング剤は、官能基化された連結分子を、1個以上の、典型的には2個以上の、光反応性基と反応させることによって形成される。本明細書で使用される場合、用語連結分子は、分解性カップリング剤の連結基成分であって、1個以上の光反応性基に結合される前のものをいう。用語官能基化された連結分子は、連結分子が1個以上の反応性官能基を含んでいることを示すために使用される。1つの実施形態において、連結分子は、1個以上のハロゲン官能基を含む。用語ハロゲンは、フッ素、塩素、臭素、またはヨウ素官能基をいう。別の実施形態において、連結分子は、1個以上のトリフルオロメタンスルフォネートCF3SO3-官能基を含む。1つの実施形態において、連結分子は、1個以上のケイ素原子を含む。1つの実施形態において、連結分子は、1個以上のハロゲン置換基例えば、フッ素、塩素、臭素、ヨウ素、およびそれらの組み合わせを含む。別の実施形態において、連結分子は、少なくとも2個のハロゲン置換基を含む。別の実施形態において、連結分子は、1個以上のトリフルオロメタンスルフォネートトリフレート置換基を含む。別の実施形態において、連結分子は、少なくとも2個のトリフレート置換基を含む。より特定の実施形態において、連結分子は、少なくとも2個のハロゲンまたはトリフレート置換基を有する1個のケイ素原子を含む。別の実施形態において、連結分子は、少なくとも2個のケイ素原子を含む。より特定の実施形態において、連結分子は、2個のケイ素原子を含み、各ケイ素原子は、少なくとも1個のハロゲンまたはトリフレート置換基を含む。1つの実施形態において、連結分子は、式Si-Y-Siにより表わされ得、式中、Yは、無し、アミン、エーテル、直鎖もしくは分岐のC1~C10アルキル、またはそれらの組み合わせであり得るリンカーを表わし、各ケイ素原子は、少なくとも1個のハロゲンまたはトリフレート置換基を含む。1つの実施形態において、Yは、O、CH2、OCH2CH2OおよびOCH2CH2On式中、nは、1~5の間、1~10の間、1~15の間、1~20の間、1~25の間、または1~30の間の整数であるから選択される。1つの実施形態において、連結分子は、式により表わされ得、式中、X1およびX2は、独立して、ハロゲン例えば、フッ素、塩素、臭素、ヨウ素;トリフルオロメタンスルフォネート;またはそれらの組み合わせであり、nは、1~10の間の整数である。R1~R4は、独立して、アルキルまたはアリール環状、直鎖もしくは分岐であるか、飽和もしくは不飽和であるか、芳香族もしくはヘテロ芳香族であるか、またはそれらの組み合わせであるものが挙げられるが、これらに限定されないである。より特定の実施形態において、R1~R4は、独立して、フェニル、メチル、エチル、イソプロピル、t-ブチル、またはそれらの組み合わせである。別の実施形態において、R1~R4はまた、独立して、ハロゲンであり得る。さらに別の実施形態において、R1~R4はまた、独立して、ヒドロキシルまたはその塩であり得る。1つの実施形態において、ヒドロキシル塩は、リチウム、ナトリウム、カリウム、またはそれらの組み合わせである対イオンを含む。別の実施形態において、連結分子は、式により表わされ得、式中、X1およびX2は、独立して、ハロゲン例えば、フッ素、塩素、臭素、およびヨウ素;またはトリフルオロメタンスルフォネートであり;R1およびR2は、独立して、アルキルまたはアリール環状、直鎖もしくは分岐であるか、飽和もしくは不飽和であるか、芳香族もしくはヘテロ芳香族であるか、またはそれらの組み合わせであるものが挙げられるが、これらに限定されないである。より特定の実施形態において、R1およびR2は、独立して、フェニル、メチル、エチル、イソプロピル、t-ブチル、またはそれらの組み合わせである。R1およびR2はまた、独立して、ハロゲン、ヒドロキシルまたはヒドロキシル塩であり得る。1つの実施形態において、ヒドロキシル塩は、リチウム、ナトリウム、カリウム、またはそれらの組み合わせを対イオンとして含む。別の実施形態において、連結分子は、1個以上のリン原子を含む。1つの実施形態において、連結分子は、リン-酸素二重結合P=Oを有する少なくとも1個のリン原子を含み、少なくとも1個のリン原子に、少なくとも1個のハロゲンまたはトリフルオロメタンスルフォネート置換基が結合されている。別の実施形態において、連結分子は、リン-酸素二重結合P=Oを有する1個のリン原子を含み、そのリン原子に、2個または3個のハロゲンまたはトリフルオロメタンスルフォネート置換基が、独立して共有結合されている。別の実施形態において、連結分子は、少なくとも2個のリン原子を含み、少なくとも1個のリン原子が、リン-酸素二重結合P=Oを含み、各リン原子に、少なくとも1個または2個のハロゲンまたはトリフルオロメタンスルフォネート置換基が共有結合されている。より特定の実施形態において、連結分子は、2個のリン原子を含む。より特定の実施形態において、連結分子は、式により表わされ得、式中、X1およびX2は、独立して、ハロゲン例えば、フッ素、塩素、臭素、およびヨウ素;またはトリフルオロメタンスルフォネートであり;Rは、アルキルもしくはアリール、ハロゲン、ヒドロキシルもしくはヒドロキシル塩、またはそれらの組み合わせである。1つの実施形態において、ヒドロキシル塩は、リチウム、ナトリウム、カリウム、またはそれらの組み合わせである対イオンを含む。より特定の実施形態において、Rは、環状、直鎖もしくは分岐であるか、飽和もしくは不飽和であるか、芳香族もしくはヘテロ芳香族であるか、またはそれらの組み合わせである。より特定の実施形態において、Rは、フェニル、メチル、エチル、イソプロピル、t-ブチル、またはそれらの組み合わせである。別の実施形態において、分解性連結分子は、式:により表わされ得、式中、X1およびX2は、独立して、ハロゲン例えば、フッ素、塩素、臭素、およびヨウ素;またはトリフルオロメタンスルフォネートであり、Rは、アルキルもしくはアリール、ハロゲン、トリフルオロメタンスルフォネート、ヒドロキシルもしくはその塩、またはそれらの組み合わせである。1つの実施形態において、ヒドロキシル塩は、リチウム、ナトリウム、カリウム、またはそれらの組み合わせである対イオンを含む。より特定の実施形態において、Rは、環状、直鎖もしくは分岐であるか、飽和もしくは不飽和であるか、芳香族もしくはヘテロ芳香族であるか、またはそれらの組み合わせである。1つの実施形態において、R1およびR2は、独立して、フェニル、メチル、エチル、イソプロピル、t-ブチル、またはそれらの組み合わせである。別の実施形態において、分解性連結分子は、式:により表わされ得、式中、X1およびX2は、独立して、ハロゲン例えば、フッ素、塩素、臭素、およびヨウ素;またはトリフルオロメタンスルフォネートであり、Yは、無し、アミン、エーテル、直鎖もしくは分岐のC1~C10アルキル、またはそれらの組み合わせであり得るリンカーを表わし、R1およびR2は、独立して、アルキル、アリール、ハロゲン、ヒドロキシルもしくはその塩、またはそれらの組み合わせである。1つの実施形態において、Yは、O、CH2、OCH2CH2OおよびOCH2CH2On式中、nは、1~5の間、1~10の間、1~15の間、1~20の間、1~25の間、または1~30の間の整数であるから選択される。1つの実施形態において、ヒドロキシル塩対イオンは、リチウム、ナトリウム、カリウム、またはそれらの組み合わせである。より特定の実施形態において、R1およびR2は、独立して、環状、直鎖もしくは分岐の炭化水素であるか、飽和もしくは不飽和であるか、芳香族もしくはヘテロ芳香族であるか、またはそれらの組み合わせである。1つの実施形態において、R1およびR2は、独立して、フェニル、メチル、エチル、イソプロピル、t-ブチル、またはそれらの組み合わせである。製造方法分解性カップリング剤は、任意の適切な反応経路を使用して形成され得る。1つの実施形態において、分解性カップリング剤は、ハロゲン化またはトリフレート化された連結分子を、1個以上の、典型的には2個以上の、光反応性基と、例えば求核置換反応により、反応させることによって形成される。本明細書で使用される場合、用語連結分子は、分解性カップリング剤の連結基成分であって、光反応性基に結合される前のものをいう。本明細書で使用される場合、用語ハロゲン化されたは、適切な条件下で求核置換反応において脱離基として機能し得る1個以上のハロゲン置換基フッ素、塩素、臭素、またはヨウ素を含むの存在をいう。本明細書で使用される場合、用語トリフレート化されたは、適切な条件下で求核置換反応において脱離基として機能し得る1個以上のトリフルオロメタンスルフォネートCF3SO3-官能基の存在をいう。求核置換反応の例としては、以下のものが挙げられるが、これらに限定されない。1つの実施形態において、分解性カップリング剤は、図1に示されるように4-ヒドロキシベンゾフェノンの2個の分子とハロゲン化ジシラン連結分子とを求核置換反応により連結して分解性カップリング剤を形成することによって、形成される。別の実施形態において、分解性カップリング剤は、図2に示されるように4-ヒドロキシベンゾフェノンの2個の分子とハロゲン化ジ-シリル連結分子とを求核置換反応により連結して分解性カップリング剤を形成することによって、形成される。さらに別の実施形態において、分解性カップリング剤は、図3に示されるように4-ヒドロキシベンゾフェノンの2個の分子とジクロロシラン連結分子とを求核置換反応により連結して分解性カップリング剤を形成することによって、形成される。別の実施形態において、分解性カップリング剤は、図4に示されるように三塩化リンと4-ヒドロキシベンゾフェノンとを塩基例えば、ピリジンまたはジイソプロピルエチルアミンの存在下で反応させることによって形成される。別の実施形態において、分解性カップリング剤は、図5に示されるように塩化ホスホリルと4-ヒドロキシベンゾフェノンとを塩基例えば、ピリジンまたはジイソプロピルエチルアミンの存在下で反応させることによって形成される。別の実施形態において、分解性カップリング剤は、図6に示されるように二リンハロゲン化物diphosphoroushalideと4-ヒドロキシベンゾフェノンとを反応させることによって形成される。別の実施形態において、分解性カップリング剤は、4-ヒドロキシベンゾフェノンとPCl3とを反応させることによってこのヒドロキシベンゾフェノンをそのホスファイト誘導体に変換することによって、形成される。結果として得られるホスファイトが、図7に示されるようにミカエリス-アルブーゾフMichaelis-Arbusov条件を使用してハロゲン化物例えば、塩素と反応されて、分解性カップリング剤が生成される。代替経路において、分解性カップリング剤は、ホスファイトを出発物質として使用して、図8に示されるように形成される。光反応性基本明細書で使用される場合、用語光反応性基は、特定の加えられた外部刺激に応答して活性種生成を行い、同じまたは異なる分子により提供され得る隣接する化学構造と、共有結合を形成することが可能な1個以上の官能基を有する分子をいう。光反応性基は、貯蔵条件下ではその共有結合をもとのまま維持するが、外部エネルギー源による活性化により他の分子と1個以上の共有結合を形成する、ある分子中の原子の基である。1つの実施形態において、光反応性基は、電磁エネルギーの吸収により活性種例えば、フリーラジカルを生成し得る。光反応性基は、電磁スペクトルの様々な部分例えば、スペクトルの紫外部分および可視部分を含むに応答性であるように選択され得る。光反応性基は、例えば米国特許第5,002,582号明細書に記載されており、その開示内容は参照により本明細書に援用される。1つの実施形態において、光反応性基は、ハロゲン化またはトリフレート化された連結分子と反応することが可能な置換基を含む。より特定の実施形態において、光反応性基は、ヒドロキシル-OHまたはアミン-NR2置換基を含有し、このアミン置換基は、第一級アミンまたは第二級アミンであり得る。1つの実施形態において、官能基化された光反応性基は、式Photo-Y-OHにより表わされ得、式中、Yは、無し、アミン、エーテル、直鎖もしくは分岐のC1~C10アルキル、またはそれらの組み合わせであり得るリンカーを表わす。1つの実施形態において、Yは、O、CH2、OCH2CH2OおよびOCH2CH2On式中、nは、1~5の間、1~10の間、1~15の間、1~20の間、1~25の間、または1~30の間の整数であるから選択される。別の実施形態において、官能基化された光反応性基は、式により表わされ得、式中、Yは、無し、アミン、エーテル、直鎖もしくは分岐のC1~C10アルキル、またはそれらの組み合わせであり得るリンカーを表わし、R1およびR2は、独立して、アルキルまたはアリール環状、直鎖もしくは分岐であるか、飽和もしくは不飽和であるか、芳香族もしくはヘテロ芳香族であるか、またはそれらの組み合わせであるものが挙げられるが、これらに限定されないである。より特定の実施形態において、R1およびR2は、独立して、フェニル、メチル、エチル、イソプロピル、t-ブチル、またはそれらの組み合わせである。1つの実施形態において、Yは、O、CH2、OCH2CH2OおよびOCH2CH2On式中、nは、1~5の間、1~10の間、1~15の間、1~20の間、1~25の間、または1~30の間の整数であるから選択される。1つの実施形態において、ハロゲン化連結分子は、光反応性基上のアミンまたはヒドロキシル置換基と反応して、分解性カップリング剤をもたらす。反応性アミン置換基を有する光反応性基の1つの利点は、そのアミン置換基が他の連結分子上のさらなるハロゲン置換基と反応することができるため、第1の光反応性基のアミン置換基が1個より多くの連結分子に結合することになり得ることである。例えば、第1の光反応性基は、第1のアミンにより第1の連結基に結合され得、次いで、第2の光反応性基は、同じ第1のアミンにより第1のカップリング剤および第1の光反応性基に結合され得る。所望される場合、分解性カップリング剤はまた、第2のアミンにより第1の連結基に結合されている第3の光反応性基をも含み得、かつ、所望される場合、第4の光反応性基もまた、第2のアミンにより第1のカップリング剤および第3の光反応性基に結合され得る。一例を以下に示す式中、Rは、独立して、アルキルまたはアリール環状、直鎖もしくは分岐であるか、飽和もしくは不飽和であるか、芳香族もしくはヘテロ芳香族であるか、またはそれらの組み合わせであるものが挙げられるが、これらに限定されないであり得る。より特定の実施形態において、Rは、独立して、光反応性基ここで、この光反応性基と連結基との間の共有結合は、少なくとも1個のヘテロ原子により中断されている;フェニル、メチル、エチル、イソプロピル、t-ブチル、またはそれらの組み合わせであり得る。1つの実施形態において、光反応性基は、光反応性アリールケトン例えば、アセトフェノン、ベンゾフェノン、アントラキノン、アントロン、およびアントロン様複素環すなわち、アントロンの複素環類似体、例えば、10位にN、O、またはSを有するもの、またはそれらの置換例えば、環置換誘導体を含む。アリールケトンの例としては、アントロンの複素環誘導体アクリドン、キサントン、およびチオキサントンを含む、およびそれらの環置換誘導体が挙げられる。一例としては、励起エネルギーが約360nmより大きい、チオキサントンおよびその誘導体が挙げられる。1つの実施形態において、光反応性基は、3位または4位にアミンまたはヒドロキシル置換基を有する官能基化されたベンゾフェノンすなわち、3-もしくは4-アミノベンゾフェノンまたは3-もしくは4-ヒドロキシベンゾフェノンである。上述したように、官能基化されたベンゾフェノンは、ベンゾフェノン光反応性基とアミンまたはヒドロキシル置換基との間にリンカーを含み得る。リンカーの例としては、アミン、エーテル、直鎖もしくは分岐のC1~C10アルキル、またはそれらの組み合わせが挙げられる。そうしたケトンの官能基は、本明細書に記載される活性化/不活性化/再活性化のサイクルを容易に受けることができる。ベンゾフェノンは、三重項状態への項間交差を受ける励起一重項状態の初期形成を伴う光化学励起が可能な光反応性部分の一例である。励起三重項状態は、例えば支持体表面からの水素原子の引抜きにより炭素-水素結合に入り込み、そうしてラジカル対を生成し得る。それに続くこのラジカル対の崩壊により、新たな炭素-炭素結合の形成に至る。反応性結合例えば、炭素-水素が結合形成のために利用可能でない場合は、ベンゾフェノン基の紫外光誘導励起は可逆的であり、エネルギー源の除去によりこの分子は基底状態のエネルギーレベルに戻る。光活性化可能なアリールケトン例えば、ベンゾフェノンおよびアセトフェノンは、水中で多重再活性化を受けるので、コーティング効率を高め得る。アジドは、光反応性基の1クラスを構成し、アリールアジドC6R5N3例えば、フェニルアジドおよび特に4-フルオロ-3-ニトロフェニルアジド、アシルアジド-CO-N3例えば、ベンゾイルアジドおよびp-メチルベンゾイルアジド、アジドホルメート-O-CO-N3例えば、エチルアジドホルメート、フェニルアジドホルメート、スルホニルアジド-SO2-N3例えば、ベンゼンスルホニルアジド、およびホスホリルアジドRO2PON3例えば、ジフェニルホスホリルアジドおよびジエチルホスホリルアジドに基づく誘導体を包含する。ジアゾ化合物は、光反応性基の別のクラスを構成し、ジアゾアルカン-CHN2例えば、ジアゾメタンおよびジフェニルジアゾメタン、ジアゾケトン-CO-CHN2例えば、ジアゾアセトフェノンおよび1-トリフルオロメチル-1-ジアゾ-2-ペンタノン、ジアゾアセテート-O-CO-CHN2例えば、t-ブチルジアゾアセテートおよびフェニルジアゾアセテートおよびβ-ケト-α-ジアゾアセテート-CO-CN2-CO-O-例えば、t-ブチルαジアゾアセトアセテートの誘導体を包含する。他の光反応性基としては、ジアジリン-CHN2例えば、3-トリフルオロメチル-3-フェニルジアジリン、およびケテン-CH=C=O例えば、ケテンおよびジフェニルケテンが挙げられる。光反応性基の活性化により、カップリング剤は、互いに、または他の分子に、または表面に、光反応性基の残基を介して共有結合により共有結合される。例示的な光反応性基および活性化時のそれらの残基を、以下に示す。フリーラジカルの光開始は、光化学的分子内光開裂、水素引抜き、およびレドックス反応を始めとする様々な機構により起こり得る。1つの実施形態において、光開始は、重合性基からの水素引抜きによって起こる。分子内光開裂は、カルボニル基と隣接する炭素原子との間のホモリテックα開裂反応を含む。この種の反応は、一般に、ノリッシュNorrishI型反応と呼ばれる。ノリッシュI型反応性を示しかつポリマー開始系において有用な分子の例としては、ベンゾインエーテルおよびアセトフェノンの誘導体が挙げられる。例えば、隣接するカルボニル基を有するキノン例えば、カンファーキノンの形態でカップリング剤が与えられる1つの実施形態において、光開始は、分子内結合開裂により起こる。第2の機構の水素引抜きは、本質的に分子内または分子間のいずれかであり得る。この機構を利用する系は、さらなるエネルギー移動受容体分子なしで、非特異的な水素引抜きにより用いられ得る。しかしながら、この系は、より一般的には、エネルギー移動受容体、典型的には第三級アミンと共に使用され、その結果、アミノアルキルラジカルおよびケチルラジカルの両方が形成されることになる。水素引抜き反応性を示しかつポリマー開始系において有用な分子の例としては、ベンゾフェノンおよびカンファーキノンの類似体が挙げられる。第3の機構は、光還元可能なまたは光酸化可能な染料を利用した光増感反応を含む。多くの場合において、光還元可能な染料は、還元剤、典型的には第三級アミンと一緒に使用される。還元剤は、励起三重項を阻んで、染料のラジカルアニオンおよび還元剤のラジカルカチオンを生成する。1つの実施形態において、光開始は、電磁エネルギーの吸収により、活性種例えば、フリーラジカルニトレン、カルベン、および励起状態のケトンを含むを発生させる。そして次に、この励起された光開始剤は、下塗りされた表面に塗布された、光開始剤に近接した利用可能な供給源例えば、重合性種から水素原子を引抜く。このようにして、この水素引抜きが、重合性種内にフリーラジカル部位を発生させ、当該部位から重合が進行し得る。典型的なフリーラジカル重合は、開始、伝搬、および停止の4つの段階を含む。開始においては、開始剤から誘導されたフリーラジカルがモノマー分子に付加して活性中心を形成する。他の開始反応としては、分子の頭部への付加または水素引抜きが挙げられ、反応機構は、ラジカルおよびモノマーの構造によって決まる。伝搬または成長反応は、ラジカル種へのモノマー分子の迅速な付加を含む。伝搬の最も一般的な機構は、頭-尾型で起こる。しかしながら、伝播はまた、頭-頭、尾-頭、および尾-尾様式でも起こり得る。停止においては、伝播ラジカルの破壊により、ポリマー鎖は成長を止める。通常、ラジカルを破壊する種の不在下では、連鎖停止反応は、ラジカルの二分子相互作用例えば、ラジカルの結合または不均化によって起こる。1つの実施形態において、カップリング剤は、負荷電基を含む1個以上の置換基を直接的または間接的に結合させた共役環状ジケトンであって、当該ジケトンのいずれのケトン基も、フリーラジカルを与えるために活性化されることが可能な光反応性部分として機能するように適応されている、共役環状ジケトンを含む。1つの実施形態において、共役環状ジケトンは、置換および非置換のベンゾキノン、カンファーキノン、ナフトキノン、およびアントラキノンから選択されるキノンである。荷電基1つの実施形態において、カップリング剤は、水溶性、血液適合性および/または抗血栓形成性などの特性を改善するために、1個以上の荷電基を含む。本明細書で使用される場合、荷電基は、一般に、溶液中でイオン形態にて存在する、すなわち、使用の条件例えばpH下において電荷を有する基をいう。カップリング剤中の荷電基の種類および数は可変である。1つの実施形態において、カップリング剤は、カップリング剤に室温および最適pHで少なくとも約0.1mg/mL、少なくとも約0.5mg/mL、および少なくとも約1mg/mLの水への溶解度を付与するのに十分な数および種類の荷電基を含む。1つの実施形態において、カップリング剤は、表面コーティング処理における使用に向けて構成されており、少なくとも約0.1mg/mLの溶解度レベルを有する。1つの実施形態において、カップリング剤上にヒドロキシル塩例えば、リチウム塩、ナトリウム塩、カリウム塩、またはそれらの組み合わせを含むことによって、1個以上の荷電基が、カップリング剤に導入される。表面改質1つの実施形態において、分解性カップリング剤は、支持体表面上にコーティングを形成するために使用される。1つの実施形態において、コーティングは疎水性である。別の実施形態において、コーティングは親水性である。コーティングは、任意の好適なやり方で、例えば支持体表面へのカップリング剤および化合物例えば、重合性基を有する分子の同時のまたは逐次的な結合により、形成され得る。1つの実施形態において、その方法は、カップリング剤が最初に表面に結合され、その後に、その結合したカップリング剤の光開始剤を使用して化合物がその上で重合されるという逐次的な工程を含む二段法を含む。逐次的なアプローチの1つの利点は、この種の光重合が、支持体表面上の薄いポリマー層の生成を可能にすることである。結果として生じるポリマー層は、典型的に、接着性が高く、厚さが均一であり、かつ耐久性が高い。さらに、ポリマー層を形成するために使用される溶液は、あらゆる表面形態の任意の適切な支持体表面に例えば、溶液としての塗布、浸し塗り、吹付塗り、ナイフ塗布、およびローラー塗りによって塗布され得る。結果として生じるポリマー層は、ひいては滑らかな比較的均一な表面のみならず、不規則な表面を覆うようにも適応されていることができる。重合性種はまた、カップリング剤と同時に支持体表面に、そのような同時のカップリング剤の結合および重合性種の重合を可能にするのに適した反応条件を与えることによって、結合され得る。光開始剤基すなわち、第2の光反応性基、または潜伏性反応性基は、カップリング剤を支持体表面に結合させるのに使用された第1の光反応性基と、同一または異なり得る。1つの実施形態において、第1および第2の光反応性基は、異なる波長の光例えば、紫外光と可視光により独立して活性化されるように適応されている。支持体表面の存在下での光反応性基の活性化時には、第2の光反応性基は、支持体表面に結合していない状態のままであり、光開始剤基として機能するために、その不活性状態例えば、潜伏性に戻る。理論に拘束されることを意図するものではないが、光反応性基が結合していない状態のままでいるしたがって、光開始剤として機能する能力は、少なくともある程度は、種々の反応条件例えば、照射波長の時間および強度、試薬濃度などならびに/またはカップリング剤そのものの大きさおよび/もしくは構造によって課される制限の因子であるように思われる。こうして、光開始剤は、次いで適切なエネルギー源により活性化されそれにより光重合を開始するために、利用可能な状態のままにある。1つの実施形態において、本明細書に記載されるカップリング剤は、炭素-水素結合を有する表面に塗布され、光反応性基がこの表面と反応して、カップリング剤を固定し得る。1つの実施形態において、支持体表面は、活性化された基との共有結合に適した引抜き可能な水素原子を提供する。別の実施形態において、当該表面は、その表面に引抜き可能な水素原子をもたらすように例えば、適切な試薬での前処理によって改質され得る。本明細書に記載される方法は、ヒドロゲルポリマー、シリコーン、ポリプロピレン、ポリスチレン、ポリ塩化ビニル、ポリカーボネート、ポリメタクリル酸メチル、パリレン、およびガラスまたは他の無機表面を前処理するために使用される数多くのオルガノシランのうちの任意のものを含む、様々な支持体表面に関する使用に適している。光反応性カップリング剤は、任意の好適なやり方で例えば、溶液としてまたは分散により表面に塗布され、次いで均一照射により光活性化されて、表面に固定され得る。好適なヒドロゲルポリマーの例は、シリコーンヒドロゲル、ヒドロキシエチルメタクリレートポリマー、およびグリセリルメタクリレートポリマーから選択される。他の好適な表面材料としては、ポリオレフィン、ポリスチレン、ポリメチルメタクリレート、ポリアクリロニトリル、ポリビニルアセテート、ポリビニルアルコール、塩素含有ポリマー例えば、ポリビニルクロリド、ポリオキシメチレン、ポリカーボネート、ポリアミド、ポリイミド、ポリウレタン、フェノール樹脂、アミノ-エポキシ樹脂、ポリエステル、シリコーン、セルロースベースのプラスチック、およびゴム状プラスチックが挙げられる。一般的には、ConciseEncyclopediaofPolymerScienceandEngineering,Kroschwitz,ed.,JohnWileyandSons,1990中のPlastics,pp.462-464を参照されたい。この文献の開示内容は、参照により本明細書に援用される。さらに、熱分解炭素から形成された支持体等の支持体、およびガラス、セラミックまたは金属のシリル化表面が、表面改質に好適である。こうした材料は、加工fabricationの前、間および/または後にポリマー層が与えられることが可能な多くのデバイスを製造するために使用され得る。インプラントデバイスは、好適なデバイスの1つの一般的なクラスであり、例えば、脈管デバイス例えば、移植片、ステント、カテーテル、弁、人工心臓、および心臓補助デバイス;整形外科デバイス例えば、関節インプラント、骨折修復デバイス、および人工腱;歯科デバイス例えば、歯科インプラントおよび破折修復デバイス;眼科デバイス例えば、レンズおよび緑内障ドレーンシャント;ならびに他のカテーテル、人工補綴物および人工臓器が挙げられるが、これらに限定されない。他の好適な生物医学的デバイスとしては、透析チューブおよび膜、血液酸素化装置用チューブおよび膜、血液バッグ、縫合糸、膜、細胞培養デバイス、クロマトグラフィー保持体、バイオセンサーなどが挙げられる。表面改質は、光重合を使用して例えば、フリーラジカル重合により達成され得る。本方法によれば、選択された表面は、上記のように、カップリング剤と接触される。カップリング剤の塗布の間および/または後に、この表面は、適切な波長のUV光で照射され、それによって光反応性基を活性化する。カップリング剤は、それに伴い第1の光反応性基により第2の光反応性基は不活性形態に戻る中表面に固定され、次いで、必要に応じて過剰のカップリング剤が洗い流されてカップリング剤の基層で下塗りされた表面が残され得る。カップリング剤は、任意の好適なやり方で、関心のある表面に塗布され得る。例えば、カップリング剤は、浸し塗りによって、またはカップリング剤を表面上に例えば、吹付塗りにより分散させることによって塗布され得る。塗布の好適な方法としては、溶液としての塗布、浸し塗り、吹付塗り、ナイフ塗布、およびローラー塗りが挙げられる。1つの実施形態において、カップリング剤は、吹付塗りにより表面に塗布され、なぜなら、この塗布方法は、支持体表面上のカップリング剤の密度増加をもたらし、それにより移植片の耐久性を改善するからである。本明細書に記載される逐次的アプローチにおいて、重合性化合物を含有する溶液が、下塗りされた表面に塗布され得る。この溶液は、インサイチューで照射されて、光開始剤として機能する第2の光反応性基を活性化し得、それに伴い水素引抜きによりフリーラジカル重合を開始し得る。1つの実施形態において、酸素はフリーラジカル重合を妨げるので、光重合は不活性雰囲気中で行われる。脱酸素は、窒素などの不活性ガスを使用して行われ得る。系が脱酸素されると、表面は、再度、適切な波長のUV光で照射され得る。そうして第2の照射は、フリーラジカル重合の光開始剤として機能する第2の光反応性基を活性化する。1つの実施形態において、照射は、光反応性基の励起状態を発生させ、励起された分子が利用可能な供給源例えば、重合性基を有する分子から水素を引抜くことを可能にする。このような水素引抜きは、フリーラジカル部位を発生させ、当該部位から重合が進行し得る。当該方法は、支持体表面を供給する工程およびその支持体表面にカップリング剤を塗布する工程を含む。1つの実施形態において、当該方法は、カップリング剤を照射して支持体表面にカップリング剤を光化学的に結合させる工程をさらに含む。1つの実施形態において、当該方法は、フリーラジカル重合性基を有する複数の分子を供給する工程、ならびに重合性基を有する分子およびカップリング剤を照射して支持体表面上の重合性基を有する分子の重合を開始する工程をさらに含む。1つの実施形態において、カップリング剤は、各分子が1個以上の重合性基を有している複数の分子に関して使用される。この実施形態によれば、光反応性基は、重合性基の重合を開始するための開始剤として機能する。本明細書で使用される場合、重合性基は、フリーラジカル生成による、それも可視線または長波長の紫外線により活性化される光開始剤による、開始によって、重合されるように適応されている基をいう。本明細書に記載されるカップリング剤と同様に、種々の重合性化合物が使用に適している。1つの実施形態において、重合物例えば、フリーラジカル重合の結果として生じるポリマー層は、親水性であるか、または適切な反応条件例えば、pHにおいて親水性特性をもたらすように改質されることが可能である。さらに、そのような化合物の重合性基は、フリーラジカル重合に関与するように適応されているものを含み得る。1つの実施形態において、化合物は、少なくとも1個のフリーラジカル重合性成分例えば、ビニル基および少なくとも1個の水に対して高い親和性を有する官能基を含む。そのような水に対して高い親和性を有する官能基は、負に荷電しているか、正に荷電しているか、または電気的に中性であり得る。好適な重合性化合物は、モノマー重合性分子例えば、有機モノマー、およびマクロマー重合性分子例えば、有機マクロマーから選択される。本明細書で使用される場合、マクロマーは、約250~約25,000、および約1,000~約5,000の分子量を有する高分子モノマーをいうものとする。好適な重合性化合物は、電気的に中性の親水性官能単位例えば、アクリルアミドおよびメタクリルアミド誘導体を含有し得る。電気的に中性の親水性構造単位を含有する好適なモノマーの例としては、アクリルアミド、メタクリルアミド、N-アルキルアクリルアミド例えば、N,N-ジメチルアクリルアミドまたはメタクリルアミド、N-ビニルピロリジノン、N-ビニルアセトアミド、N-ビニルホルムアミド、ヒドロキシエチルアクリレート、ヒドロキシエチルメタクリレート、ヒドロキシプロピルアクリレートまたはメタクリレート、グリセロールモノメタクリレート、およびグリセロールモノアクリレートが挙げられる。あるいは、電気的に中性の親水性官能単位を含有する好適な光重合性化合物は、一旦形成されたそのポリマーが容易に改質されて例えば、エチレンオキシドの付加により加水分解されて水に対する高められた親和性を有する生成物をもたらし得るような、分子を含む。この種類の好適なモノマーの例としては、そのポリマーが、容易に加水分解されて水に対して高い親和性を有するグリコール構造をもたらし得るエポキシ基を有するような、グリシジルアクリレートまたはメタクリレートが挙げられる。適切なpHレベルで負に荷電している好適なモノマー重合性分子の例としては、アクリル酸、メタクリル酸、マレイン酸、フマル酸、イタコン酸、AMPSアクリルアミドメチルプロパンスルホン酸、ビニルホスホン酸、ビニル安息香酸などが挙げられる。あるいは、適切なpHレベルで負に荷電している好適なモノマー重合性分子は、一旦形成されたそのポリマーが例えば、エチレンオキシドの付加を介した加水分解により容易に改質されて水に対する高められた親和性を有する生成物をもたらし得るような、分子を含む。この種類の好適なモノマーの例としては、そのポリマーが、容易に加水分解されてカルボン酸基をもたらし得るまたは容易にアミンと反応されて水に対して高い親和性を有するアミド/酸構造をもたらし得る無水物基と、重合されたビニルエステルとを有するような、無水マレイン酸が挙げられる。適切なpHレベルで正に荷電している好適なモノマー分子の例としては、3-アミノプロピルメタクリルアミドAPMA、メタクリルアミドプロピルトリメチルアンモニウムクロリドMAPTAC、N,N-ジメチルアミノエチルメタクリレート、N,N-ジエチルアミノエチルアクリレートなどが挙げられる。あるいは、好適な正荷電のモノマー重合性分子は、例えば、エチレンオキシドの付加を介した加水分解により容易に改質されて正電荷ばかりでなく水に対する高められた親和性をも有する生成物をもたらし得るような分子例えば、その重合物がアミン例えば、エチルアミンと反応されてヒドロキシアミノ化合物をもたらし得るグリシジルメタクリレートを含む。一部の例において、これらの材料は、例えば完全に四級化されたアンモニウム構造のように、固有の正電荷を有する構造単位を含有する。他の例において、正に荷電した構造単位は、特定のpH値、特に酸性pH値において存在する。代替的な実施形態において、重合性化合物は、マクロマー重合性分子を含む。好適なマクロマーは、上で例示したものなどのモノマーから合成され得る。1つの実施形態によれば、マクロマーの重合性官能成分例えば、ビニル基は、ポリマー鎖のいずれかの末端に、またはランダムもしくは非ランダムな構成様式でポリマー鎖に沿って1箇所以上に、位置し得る。1分子当たりのフリーラジカル重合性基の数は、用途に応じて可変である。例えば、フリーラジカル重合性単位を1個だけ有するマクロマーが使用され得る。しかしながら、他の場合においては、1マクロマー当たり1個より多くの例えば、2個以上の重合性単位を有するマクロマーが使用され得る。さらに、マクロマーは、小さい分子構造例えば、親水性ポリエチレングリコール材料においては典型的に利用できない様式で、水に対する改善された親和性をもたらす構造的特徴を有し得る。好適なマクロマー重合性化合物の例としては、メタクリレート誘導体、モノアクリレート誘導体、およびアクリルアミド誘導体が挙げられる。マクロマー重合性化合物には、ポリエチレングリコールモノメチアクリレートpolyethyleneglycolmonomethyacrylate、メトキシポリエチレングリコールモノメタクリレート、ポリエチレングリコールモノアクリレート、モノメチアクリルアミドポリアクリルアミドmonomethyacrylamidopolyacrylamide、ポリアクリルアミド-コ-3-メタクリルアミドプロピルアクリルアミド、ポリビニルアルコールモノメタクリレート、ポリビニルアルコールモノアクリレート、ポリビニルアルコールジメタクリレートなどが含まれる。こうしたマクロマーは、例えば、まず所望の分子量の親水性ポリマーを合成し、続いて所望のレベルの重合性例えば、ビニル官能単位を導入するポリマー改質工程を行うことによって、調製され得る。例えば、アクリルアミドが、特定の量の3-アミノプロピルメタクリルアミドコモノマーと共重合され得、次いで、結果として生じるコポリマーが、メタクリルアミド官能単位を導入するためにメタクリル酸無水物との反応によって改質され得、その結果、有用なマクロマーを生成し得る。所望の分子量のポリエチレングリコールが合成されるかまたは商業的供給源から購入され、そして末端メタクリレートエステル単位を導入するために例えば、メタクリリルクロリドまたはメタクリル酸無水物との反応によって改質されて、好適なマクロマーを生成し得る。ポリマー鎖の末端または末端付近に位置する重合性単位を有するマクロマーを使って利益を得ることができる用途がある一方で、親水性ポリマー鎖の主鎖に沿って位置する1個または複数の重合性単位を有することによって利益を得ることができる用途もある。こうしたモノマー重合性分子およびマクロマー重合性分子は、単独でまたは互いに組み合せて例えば、あるマクロマーと他のマクロマーとの組み合わせ、あるモノマーと他のモノマーとの組み合わせ、または水に対する所望の親和性を有する重合物をもたらすことが可能な1種以上の低分子モノマーと組み合わされたマクロマーを含む、使用され得る。さらに、上記の重合性化合物は、両性化合物例えば、双生イオンの形態で供給され得、それにより正電荷および負電荷の両方をもたらし得る。生分解性ポリマーフォーム別の実施形態において、カップリング剤は、インサイチュー重合が可能な組成物に関して使用され得る。1つの実施形態において、カップリング剤は、生体適合性の生分解性ポリマーフォームに関して使用され得る。創傷の処置に使用される生分解性フォームは、例えば米国特許出願公開第2009/0093550号明細書に記載されており、その開示内容は、これによりその全体が参照により本明細書に援用される。1つの実施形態において、生分解性フォームは、重合性成分、重合開始剤、および発泡成分を含む塗布組成物を使用して形成される。好適な重合開始剤としては、本明細書に記載されるカップリング剤の光反応性基をはじめとする、光開始剤が挙げられる。塗布組成物は、インサイチューで生体適合性フォームを形成するために、または予め形成されたフォームとして、使用され得る。生体適合性ポリマーフォームは、重合性基を含むマクロマーから形成され得るものであり、重合性基とは、一般に、フリーラジカルの存在下で重合可能な化学基をいう。重合性基は、一般に、炭素-炭素二重結合を含んでおり、当該結合は、エチレン性不飽和基またはビニル基であり得る。塗布組成物における重合反応の開始後すぐに、重合性基は、この組成物におけるフリーラジカル伝播によって活性化され、他の重合性基と共有結合される。共有結合の結果として、架橋ポリマーマトリックスが形成される。マクロマーの重合これはポリマーマトリックスの形成をもたらすが起こっている間、発泡剤により塗布組成物中に気泡が生成される。その結果、架橋ポリマーマトリックスの壁に部分的または完全に囲まれたエアポケット本明細書においてセルとも呼ばれるを有するフォームが形成される。重合性基の例としては、アクリレート基、メタクリレート基、エタクリレート基、2-フェニルアクリレート基、アクリルアミド基、メタクリルアミド基、イタコネート基、およびスチレン基が挙げられるが、これらに限定されない。一部の態様において、本発明のマクロマーは、1個以上のメタクリレート基を含む。重合性基は、ポリマー主鎖に沿った2つ以上の位置でマクロマーから懸垂pendentしているものであり得る。一部の例において、重合性基は、ポリマー主鎖の長さに沿ってランダムに位置している。そのようにランダムに間隔を開けた状態は、典型的に、マクロマーが、ポリマーの長さに沿って複数の反応性基を有するポリマーから調製され、そのポリマーが、重合性基を有する限られたモル量の化合物と反応される場合に起こる。例えば、本明細書に記載される多糖は、多糖の長さに沿って複数のヒドロキシル基を有しており、これらのヒドロキシル基の一部が、ヒドロキシル反応性基と重合性基とを有する化合物と反応される。他の例において、1個以上の重合性基が、ポリマー主鎖に沿った1つ以上の規定の位置でマクロマーから懸垂している。例えば、マクロマーの合成に使用されるポリマーは、ポリマーの1つの末端に1つの反応性基を有することも、ポリマーの複数の末端に複数の反応性基を有することもあり得る。反応性酸素含有基例えば、オキシドを有するモノマーから調製される多くのポリマーは、ヒドロキシル含有末端を有しており、当該末端が、ヒドロキシル反応性基と重合性基とを有する化合物と反応されて、重合性基を末端に有するマクロマーをもたらし得る。マクロマーは、生体適合性ポリマーに基づく。用語生体適合性これは組織適合性とも言われ得るは、一般に、成分、組成物、または物品が、生体内において、測定可能なほど有害な生物学的応答を促進し得ないことをいう。生体適合性の成分、組成物、または物品は、以下の特性のうちの1つ以上を有し得る:非毒性、非突然変異原性、非アレルゲン性、非発癌性、および/または非刺激性。生体適合性の成分、組成物、または物品は、少なくとも、無害でありかつ生体に許容され得るものである。生体適合性成分はまた、単独で、生体内の1つ以上の機能を改善するものであり得る。実施例1:ジシラン分解性カップリング剤の調製上に示される式を有する分解性カップリング剤は、次のように調製され得る。4-ヒドロキシベンゾフェノン0.992gを、オーブン乾燥させた50mLの丸底フラスコに、不活性雰囲気下で入れる。無水DCM30mLおよびピリジン0.5mLを、その反応混合物に添加する。反応混合物を、室温で5分間攪拌させておく。1,8-ビスクロロジメチルシリルオクタン0.786gをシリンジで一度に添加し、反応混合物をさらに16時間室温で攪拌させておく。生成物は、カラムクロマトグラフィーにより、シリカゲルを用いて精製する。実施例2:モノシラン分解性カップリング剤の調製上に示される式を有する分解性カップリング剤を、次のように調製した。4-ヒドロキシベンゾフェノン2gを、オーブン乾燥させた100mLの丸底フラスコに、不活性雰囲気下で入れた。無水DCM50mLおよびピリジン1.22mLを、その反応混合物に添加した。反応混合物を、室温で5分間攪拌させておく。ジイソプロピルジクロロシラン1gをシリンジで一度に添加し、反応混合物をさらに16時間室温で攪拌させておいた。反応混合物を濾過し、DI水2×25mL、0.5NHCL25mL、DI水25mL、飽和NaHCO3水25mLそしてDI水25mLで洗浄した。溶液をNa2SO4上で乾燥させ、溶媒を真空中で蒸発させた。生成物を、カラムクロマトグラフィーにより、シリカゲルを用いてさらに精製した。実施例3:ジシラン分解性カップリング剤の調製上に示される式を有する分解性カップリング剤は、次のように調製され得る。4-アミノベンゾフェノン2当量を、オーブン乾燥させた丸底フラスコに、不活性雰囲気下で入れる。無水DCMおよびピリジン2.5当量を、その反応混合物に添加する。反応混合物を、室温で5分間攪拌させておく。1,2-ビスクロロジメチルシリルメタン1当量をシリンジで一度に添加し、反応混合物をさらに16時間室温で攪拌させておく。多官能構造は、1当量より多くの1,2-ビスクロロジメチルシリルメタンを4-アミノベンゾフェノンと反応させて多数の光反応性基を有する分解性カップリング剤を形成することによって、作製される。実施例4:ビス-リン分解性カップリング剤の調製分解性カップリング剤を、メチレンビスホスホン酸ジクロリド1当量と4-ヒドロキシベンゾフェノン2当量とを、無水DCM中でピリジン2.5当量を塩基として使用して反応させることによって、形成する。結果として生じる生成物は、その塩に変換して水溶性を高め得る。本明細書および添付の特許請求の範囲で使用される場合、単数形1つのa、1つのan、およびそのtheは、内容が明らかに別のことを指示しない限り、複数の指示対象を含むことに留意されるべきである。また、用語またはorは、一般に、内容が明らかに別のことを指示しない限り、および/またはand/orを含む意味で使用されることにも留意されるべきである。上述のものは、本発明の実施形態を開示している。明細書および特許請求の範囲において、用語約aboutは、本開示の種々の実施形態を説明するのに、例えば、組成物中の成分の量、濃度、体積、プロセス値、および同様の値、ならびにそれらの範囲を修飾するために使用される。用語約は、例えば、化合物、組成物、濃縮物または使用する配合物を作製するために使用される典型的な測定および取扱の手順によって;これらの手順における偶然誤差によって;当該方法を実施するために使用される出発原料または成分の製造過程、供給源、または純度の違い、ならびに同様の類似の考慮すべき事柄によって起こり得る、数量の変動に関する。用語約はまた、特定の初期濃度または混合比を有する配合物の老化に起因して異なる量、および特定の初期濃度または混合比を有する配合物を混合または処理することに起因して異なる量も包含する。用語約で修飾される場合、本明細書に添付される特許請求の範囲は、こうした量に相当する量を包含する。また、本明細書および添付の特許請求の範囲において使用される場合、語句構成されるconfiguredは、特定の仕事を遂行するまたは特定の構成を採用するように構築または構成された、システム、装置、または他の構成物を記述していることに留意されるべきである。語句構成されるは、他の同様の語句例えば、配置されるarranged、配置され、構成される、構築されconstructed、配置される、構築される、製造されmanufactured、配置されるなどと交換可能に使用され得る。本明細書中の文献および特許出願は全て、本発明が関わる当業者のレベルを示すものである。全ての文献および特許出願が、各個々の文献または特許出願が具体的かつ個別的に参照により示された場合と同じ程度に参照により本明細書に援用される。本願は、本主題の改造物または変形物を対象として含むことが意図されている。上記の記載は、限定することではなく例示することが意図されるものであることが理解されるべきである。本明細書に記載される設計的特徴のうちの任意の1つ以上のものが、あらゆる特定の構成との任意の組み合わせで使用され得ることが容易に分かるはずである。金属射出成型法の使用により、大した追加の製造コストなしに、そのような設計的特徴を組み込み得る。組み合わせの数は非常に多いので記載しきれるものではなく、本発明は、本明細書に記載される任意の特定の例示的な組み合わせによりまたはそのような組み合せに限定されるものではない。本主題の範囲は、添付の特許請求の範囲を、当該特許請求の範囲が権利を有する均等物の全範囲とともに参照して決定されるべきである。"